(57)【要約】【課題】暗所などでも長時間にわたって良好な視認性を確保できるレチクル１１を提供する。【解決手段】レチクル１１の表面に具備する蓄光顔料が、ＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄで表される蓄光性蛍光体のうちの少なくともいずれか１つを含有する。レチクル１１の表面に具備する蓄光顔料が、励起後長時間発光し、暗所などでも長時間にわたって良好な視認性を確保できる。蓄光顔料１８の粒径をＤ５０で１．５μｍ以上１０μｍ以下とし、蓄光顔料を微細かつシャープな形状に具備し、暗所などでも視認性を向上できる。蓄光顔料１８を具備する量を１．２ｍｇ／ｃｍ２以上５０ｍｇ／ｃｍ２以下とし、輝度を適切にし、暗所などでも視認性を向上できる。【選択図】        図１
2004347980.tif 000002
【特許請求の範囲】
【請求項１】
少なくとも表面の一部に蓄光顔料を具備したレチクルであって、
前記蓄光顔料がＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄで表される蓄光性蛍光体のうちの少なくともいずれか１つを含有し、
前記蓄光顔料の粒径がＤ５０で１．５μｍ以上１０μｍ以下である
ことを特徴とするレチクル。
【請求項２】
少なくとも表面の一部に蓄光顔料を具備したレチクルであって、
前記蓄光顔料がＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄで表される蓄光性蛍光体のうちの少なくともいずれか１つを含有し、
前記蓄光顔料を具備する量が１．２ｍｇ／ｃｍ２以上５０ｍｇ／ｃｍ２以下である
ことを特徴とするレチクル。
【請求項３】
少なくとも表面の一部に蓄光顔料を具備したレチクルであって、
前記蓄光顔料がＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄで表される蓄光性蛍光体のうちの少なくともいずれか１つを含有し、
前記蓄光顔料の粒径がＤ５０で１．５μｍ以上１０μｍ以下で、
前記蓄光顔料を具備する量が１．２ｍｇ／ｃｍ２以上５０ｍｇ／ｃｍ２以下である
ことを特徴とするレチクル。
【請求項４】
請求項１ないし３いずれか記載のレチクルを用いた
ことを特徴とする光学機器。
【発明の詳細な説明】
【０００１】
【発明の属する技術分野】
本発明は、薄暮時や夜間などの暗い状況下でも明確に視認できるレチクル、およびこのレチクルを用いた光学機器に関する。
【０００２】
【従来の技術】
従来、例えばライフルスコープなどの射撃照準用スコープには、目標を狙うための十字線などの形をした照準としてレチクルが用いられている。また、単眼鏡、双眼鏡、測量器、スポッティングスコープなどの光学機器においても、観察対象の大きさや距離を把握するためのスケールとしてレチクルが用いられている。
【０００３】
これらのレチクルには、例えば細いワイヤを十字線状に２本直交させたものや、金属などの板または箔を加工して十字線などの図形を形成したものや、ガラスなどの透明材料上に溝やインクなどによって十字線などの図形を設けたものがあるほか、ハーフミラーなどを用いて十字線などの図形を投影するものなどがある。
【０００４】
ところで、これらレチクルを用いた光学機器を、薄暮時や夜間などの暗い状況下で使用する場合、あるいは黒などの明度の低い色の目標に用いる場合などは、レチクルが視認しにくくなる不具合がある。
【０００５】
これを解決するため、レチクルをランプなどの光源で直接照らすものや（例えば、特許文献１参照）、ハーフミラーなどを用いて光源からの光の像をレチクルに投影するものなどがある。また、ガラス板に設けた溝にラジウム発光物質を設けたものや、レチクルの周囲にラジウム発光物質を設けたものなどがある（例えば、特許文献２参照）。
【０００６】
【特許文献１】
実開平３−２９９１０号公報（第６−７頁、第１図）
【０００７】
【特許文献２】
米国特許第１３０２３５３号明細書（第１−２頁、図１−７）
【０００８】
【発明が解決しようとする課題】
しかしながら、ランプなどの光源を用いる場合、光学機器に光源を点灯させる電池などの電源を具備する必要があるため、光学機器自体が大きく重くなり、電源が切れてしまえば使用できなくなるという不具合がある。
【０００９】
また、ラジウム発光物質などの放射性物質を含んだ発光材料を用いる場合では、放射性物質からの放射線による被ばくの影響の問題があり、廃棄する際の環境問題もある。
【００１０】
さらに、放射性物質を含まない蓄光性の発光物質としては、従来ある硫化亜鉛（ＺｎＳ）を用いたものもあるが、硫化亜鉛では光を取り去ったあとの発光時間すなわち残光時間が数分から数十分程度と短いため、実用性に乏しい。
【００１１】
このほか、蛍光染料などを用いた例もあるが、蛍光染料では、自ら光を発するものではなく、何らかの光源が必要となるため、上述した光源を用いる場合と同様の問題がある。
【００１２】
本発明は、このような点に鑑みなされたもので、光源や放射性物質を用いず、暗所などでも長時間にわたって良好な視認性を確保できるレチクル、およびこのレチクルを用いた光学機器を提供することを目的とする。
【００１３】
【課題を解決するための手段】
請求項１記載のレチクルは、少なくとも表面の一部に蓄光顔料を具備したレチクルであって、前記蓄光顔料がＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄで表される蓄光性蛍光体のうちの少なくともいずれか１つを含有し、前記蓄光顔料の粒径がＤ５０で１．５μｍ以上１０μｍ以下であるものである。
【００１４】
そして、レチクルの具備した蓄光顔料がＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄで表される蓄光性蛍光体のうちの少なくともいずれか１つを含有することで、励起後長時間発光するため、光源や放射性物質を用いずに、暗所などでも長時間にわたって良好な視認性を確保することが可能となる。
【００１５】
しかも、蓄光顔料の粒径をＤ５０で１．５μｍ以上１０μｍ以下とすることで、すなわち粒径が小さく、かつ粒径の分布範囲が特定の狭い範囲の蓄光顔料を用いることで、レチクルに対して蓄光顔料を微細かつシャープな形状に具備することが可能になり、外観も良く、暗所などでも視認性が向上する。このとき、蓄光顔料の粒径をＤ５０で１．５μｍ未満とした場合では、蓄光顔料の粒径が細か過ぎて、輝度が著しく低下するため、暗所などでの視認性が低下してしまう。また、Ｄ５０で１０μｍを超える場合では、蓄光顔料の粒径が粗くなるため、発光面が粗くなるとともに、レチクル上に蓄光顔料を微細かつシャープな形状に具備するのが困難となり、具備された蓄光顔料の周辺部分に凹凸がみられるようになり、レチクルが不明確となる。したがって、蓄光顔料の粒径をＤ５０で１．５μｍ以上１０μｍ以下とすることで、レチクルに対して蓄光顔料を微細かつシャープな形状に具備することが可能になり、外観も良く、暗所などでも視認性が向上する。
【００１６】
請求項２記載のレチクルは、少なくとも表面の一部に蓄光顔料を具備したレチクルであって、前記蓄光顔料がＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄで表される蓄光性蛍光体のうちの少なくともいずれか１つを含有し、前記蓄光顔料を具備する量が１．２ｍｇ／ｃｍ２以上５０ｍｇ／ｃｍ２以下であるものである。
【００１７】
そして、レチクルの具備した蓄光顔料がＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄで表される蓄光性蛍光体のうちの少なくともいずれか１つを含有することで、励起後長時間発光するため、光源や放射性物質を用いずに、暗所などでも長時間にわたって良好な視認性を確保することが可能となる。
【００１８】
しかも、蓄光顔料を具備する量を１．２ｍｇ／ｃｍ２以上５０ｍｇ／ｃｍ２以下とすることで、発光面の輝度が適切となり、暗所などでも視認性が向上する。このとき、蓄光顔料を具備する量を１．２ｍｇ／ｃｍ２未満とした場合では、発光面の輝度が低下するため、暗所などでの視認性が低下してしまう。また、５０ｍｇ／ｃｍ２を超える場合では、それ以上蓄光顔料を具備しても、発光面の輝度が飽和するため意味をなさない。したがって、蓄光顔料を具備する量を１．２ｍｇ／ｃｍ２以上５０ｍｇ／ｃｍ２以下とすることで、暗所などでも視認性が向上する。
【００１９】
請求項３記載のレチクルは、少なくとも表面の一部に蓄光顔料を具備したレチクルであって、前記蓄光顔料がＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄで表される蓄光性蛍光体のうちの少なくともいずれか１つを含有し、前記蓄光顔料の粒径がＤ５０で１．５μｍ以上１０μｍ以下で、前記蓄光顔料を具備する量が１．２ｍｇ／ｃｍ２以上５０ｍｇ／ｃｍ２以下であるものである。
【００２０】
そして、レチクルの具備した蓄光顔料がＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄで表される蓄光性蛍光体のうちの少なくともいずれか１つを含有することで、励起後長時間発光するため、光源や放射性物質を用いずに、暗所などでも長時間にわたって良好な視認性を確保することが可能となる。
【００２１】
しかも、蓄光顔料の粒径をＤ５０で１．５μｍ以上１０μｍ以下とすることで、すなわち粒径が小さく、かつ粒径の分布範囲が特定の狭い範囲の蓄光顔料を用いることで、レチクルに対して蓄光顔料を微細かつシャープな形状に具備することが可能になり、外観も良く、暗所などでも視認性が向上する。このとき、蓄光顔料の粒径をＤ５０で１．５μｍ未満とした場合では、蓄光顔料の粒径が細か過ぎて、輝度が著しく低下するため、暗所などでの視認性が低下してしまう。また、Ｄ５０で１０μｍを超える場合では、蓄光顔料の粒径が粗くなるため、発光面が粗くなるとともに、レチクル上に蓄光顔料を微細かつシャープな形状に具備するのが困難となり、具備された蓄光顔料の周辺部分に凹凸がみられるようになり、レチクルの位置が不明確となる。したがって、蓄光顔料の粒径をＤ５０で１．５μｍ以上１０μｍ以下とすることで、レチクルに対して蓄光顔料を微細かつシャープな形状に具備することが可能になり、外観も良く、暗所などでも視認性が向上する。
【００２２】
さらに、蓄光顔料を具備する量を１．２ｍｇ／ｃｍ２以上５０ｍｇ／ｃｍ２以下とすることで、発光面の輝度が適切となり、暗所などでも視認性が向上する。このとき、蓄光顔料を具備する量を１．２ｍｇ／ｃｍ２未満とした場合では、発光面の輝度が低下するため、暗所などでの視認性が低下してしまう。また、５０ｍｇ／ｃｍ２を超える場合では、それ以上の蓄光顔料を具備しても、発光面の輝度が飽和するため意味をなさない。したがって、蓄光顔料を具備する量を１．２ｍｇ／ｃｍ２以上５０ｍｇ／ｃｍ２以下とすることで、暗所などでも視認性が向上する。
【００２３】
請求項４記載の光学機器は、請求項１ないし３いずれか記載のレチクルを用いたものである。
【００２４】
そして、請求項１ないし３いずれか記載のレチクルを用いたため、薄暮や夜間などの暗い状況下で使用する光学機器、暗い色の対象を観察する光学機器などで、レチクルの視認性が向上する。
【００２５】
【発明の実施の形態】
以下、本発明の一実施の形態を図面を参照して説明する。
【００２６】
図１および図２にレチクルの一例を示し、図１はレチクルの斜視図、図２は図１のＡ−Ａ断面図である。このレチクル１１は、例えば金属板をプレス加工、または金属箔を電鋳加工するなどして精密なレチクル形状に形成された薄いレチクル基体１２を備えている。レチクル基体１２は、金属材料のほか、樹脂材料などの他の材料でも形成できる。
【００２７】
レチクル基体１２は、外周のリング部１３、このリング部１３の内側の開口内に十字線の形に設けられた照準部１４を有し、この照準部１４の中央の交差する付近は幅が狭い幅狭部１５に形成され、中央の交差する付近より外側は一部を除いて幅狭部１５より幅の広い幅広部１６に形成されている。
【００２８】
レチクル１１は一面の表面に蓄光顔料１８を具備しており、すなわちレチクル１１の表面に蓄光顔料１８を印刷したり描画するなどして蓄光顔料層１８ａが形成され、この蓄光顔料層１８ａで発光面１９が形成されている。このとき、蓄光顔料１８は、レチクル１１の表面の全面に具備してもよく、一部のみに具備してもよい。本実施の形態では、レチクル１１のリング部１３や照準部１４の幅狭部１５には蓄光顔料１８は具備されず、照準部１４の幅広部１６に蓄光顔料１８を具備した例を示している。
【００２９】
レチクル１１の表面に具備する蓄光顔料１８は、ＳｒＡｌ２Ｏ４：Ｅｕ，Ｄｙ（緑色発光、発光ピーク５２０ｎｍ）、Ｓｒ４Ａｌ１４Ｏ２５：Ｅｕ，Ｄｙ（青緑色発光、発光ピーク４９０ｎｍ）、ＣａＡｌ２Ｏ４：Ｅｕ，Ｎｄ（紫色発光、発光ピーク４４０ｎｍ）で表される蓄光性蛍光体のうち、少なくともいずれか１つを含有している。これらの蓄光性蛍光体は、放射能を全く含まずとも、光によってエネルギーを与えられた後、すなわち励起された後に、長時間輝き続けるアルミン酸塩系の蓄光性蛍光体である。
【００３０】
蓄光顔料１８は、これら蓄光性蛍光体のうち、少なくともいずれか１つを含有するほか、さらに別の物質、例えば他の顔料や染料、蛍光体などを含んでいても良い。特に、視認により最も明るく感じられるＳｒＡｌ２Ｏ４：Ｅｕ，Ｄｙを主成分とする蓄光顔料（商品名：Ｎ夜光  根本特殊化学株式会社製）が好ましい。
【００３１】
さらに、レチクル１１の表面に具備する蓄光顔料１８は、例えば粒径がＤ５０で１．５μｍ以上１０μｍ以下のものが好ましい。ここで、Ｄ５０の値は、レーザー回折散乱法による粒度分布の測定により、細かい側からの延べ体積積算値が全体積積算値の５０％に達する粒径、すなわち、粒径が細かい側からの延べ体積積算値が５０％となる位置で粒径が１．５μｍ以上１０μｍ以下の範囲となることを意味する。例えばＤ９０の値も同様で、延べ体積積算値が全体積積算値の９０％に達する粒径を表す。
【００３２】
蓄光顔料１８の粒径がＤ５０で１．５μｍ未満と細かくなると、蓄光顔料１８の輝度が著しく低下し、暗所などでの視認性が低下する。また、蓄光顔料１８の粒径がＤ５０で１０μｍを超えて粗くなると、発光面１９が粗くなるとともに、蓄光顔料１８をレチクル１１上に具備する際に微細かつシャープな形状に具備するのが困難となり、具備された蓄光顔料１８の周辺部分に凹凸がみられるようになり、レチクル１１の視認が不明確となる。したがって、蓄光顔料１８の粒径をＤ５０で１．５μｍ以上１０μｍ以下に調整することが好ましい。
【００３３】
さらに、レチクル１１の表面に具備する蓄光顔料１８の量は、１．２ｍｇ／ｃｍ２以上５０ｍｇ／ｃｍ２以下が好ましい。ここで、具備する蓄光顔料１８の量とは、単位面積あたりの蓄光顔料１８としての質量で表しており、蓄光顔料１８を具備する際に合わせて用いられる例えばメジウムやビヒクルなどの質量は含まれない。
【００３４】
蓄光顔料１８を具備する量を１．２ｍｇ／ｃｍ２未満とした場合では、発光面１９の輝度が低下するため、暗所などでの視認性が低下する。また、５０ｍｇ／ｃｍ２を超える場合では、それ以上の蓄光顔料１８を具備しても発光面１９の輝度が飽和するため意味をなさなくなる。したがって、蓄光顔料１８を具備する量を１．２ｍｇ／ｃｍ２以上５０ｍｇ／ｃｍ２以下に調整することが好ましい。
【００３５】
また、図３にレチクル１１を用いた光学機器の一例としてライフルスコープ２１を示す。このライフルスコープ２１は、円筒状のスコープ本体２２を具備し、このスコープ本体２２内に、対物レンズ２３、正立レンズ２４、接眼レンズ２５を有する光学系２６を備え、体物レンズ２３と正立レンズ２４との間に第１の焦点部２７が、正立レンズ２４と接眼レンズ２５との間に第２の焦点部２８が形成されている。レチクル１は、この光学系２６に設けられるもので、第２焦点部２８の位置で、接眼レンズ２５側に蓄光顔料１８を具備した一面が向くようにして設けられている。
【００３６】
そして、ライフルスコープ２１を薄暮などの暗い状況下で使用する場合は、接眼レンズ２５を通してレチクル１１の蓄光顔料１８に、例えば図示しないフラッシュライトなどを用いて光を予め照射しておく。この光の照射により、蓄光顔料１８は励起され、徐々にそのエネルギーを光として放出することにより、長時間発光し続ける。そのため、レチクル１１に具備された蓄光顔料１８が励起後長時間発光するため、暗所などでも長時間にわたって良好な視認性を確保できるレチクル１１となり、暗い状況下でも明確に照準を定めることが可能なライフルスコープ２１となる。
【００３７】
なお、ライフルスコープ２１におけるレチクル１１の位置は、第２の焦点部２８および第１の焦点部２７のいずれでも良いが、接眼レンズ２５に近く、励起させやすいとともに観察しやすい第２の焦点部２８に設置する方が好ましい。
【００３８】
また、図４にレチクル１１の他の実施の形態を示し、このレチクル１１は、例えばガラスやポリメチルメタクリレート樹脂などの透明材料にて形成された透明基体３１を備え、この透明基体３１の一面の表面に、染料や顔料などにより十字線の形のレチクル図形部３２を印刷したり描画するなどして直接設けることでレチクル１１を形成している。このレチクル１１の表面の一部に蓄光顔料１８を具備しており、すなわちレチクル図形部３２の表面に蓄光顔料１８を印刷したり描画するなどして蓄光顔料層１８ａを形成している。この場合も、レチクル図形部３２の全面に蓄光顔料１８を具備してもよく、またレチクル図形部３２の一部分のみに具備してもよい。そして、このレチクル１１も、図１に示したレチクル１１と同様に、図５に示すライフルスコープ２１の光学系２６に適用できる。
【００３９】
また、図５にレチクル１１のさら他の実施の形態を示し、このレチクル１１は、図４に示した実施の形態と同様な透明基体３１の一面の表面に、直線状の溝３３を十字線の形に設け、この溝３３によって十字線の形のレチクル図形部３２を設けることでレチクル１１を形成している。その溝３３内に蓄光顔料１８を具備しており、すなわち溝３３内に蓄光顔料１８を充填するなどして蓄光顔料層１８ａを形成している。そして、このレチクル１１も、図１に示したレチクル１１と同様に、図５に示すライフルスコープ２１の光学系２６に適用できる。
【００４０】
また、図４および図５に示した実施の形態と同様な透明基体３１の上に、蓄光顔料１８を直接印刷したり直接描画するなどして直接具備することで、レチクル１１を形成することもできる。
【００４１】
【実施例】
次に、上記実施の形態の実施例を説明する。
【００４２】
レチクル１１は、図１および図２に示すレチクル１１と同様の構造で、かつレチクル基体１２を金属箔とし、この金属箔として厚さ１０μｍのニッケル箔を用いてこれを電鋳加工することにより、図１に示すようなレチクル形状に形成する。このときのレチクル１１の寸法の一例を挙げると、リング部１３の内径は約１７ｍｍ、幅狭部１４の幅は約０．０５ｍｍ、幅広部１６の幅は約０．２４ｍｍである。
【００４３】
この金属箔のレチクル１１に、蓄光顔料１８をスクリーン印刷法によって具備する。すなわち、蓄光顔料１８としてＳｒＡｌ２Ｏ４：Ｅｕ，Ｄｙを主成分とする蓄光顔料（商品名：Ｎ夜光、根本特殊化学株式会社製）を用意し、レーザー回折式粒度分布測定装置（ＳＡＬＤ−２１００  株式会社島津製作所製）で測定した粒径が、Ｄ１０で１．８μｍ、Ｄ５０で３．８μｍ、Ｄ９０で６．４μｍである蓄光顔料１８を選択する。このときの蓄光顔料１８の粒度分布を図６に示す。
【００４４】
この蓄光顔料１８とアクリル樹脂バインダとを１０：８の配合比で混合した後に、希釈剤として酢酸ブチルおよびキシレンを用いて希釈し、スクリーン印刷用ペーストを得る。得られたスクリーン印刷用ペーストを用いて、メッシュ＃２５０の版を使用して金属箔のレチクル１１上にスクリーン印刷を施し、レチクル１１に蓄光顔料１８を具備する。このとき、レチクル１１上に具備された蓄光顔料１８の量が１０ｍｇ／ｃｍ２となるように印刷した。
【００４５】
このようにして得られたレチクル１１は、その表面の蓄光顔料１８で、微細で精密かつシャープな形状に形成され、暗所などでも視認性に優れ、かつ発光面１９の周辺部がシャープなため、明確に照準が定まった。
【００４６】
比較例として、蓄光顔料１８の粒径がＤ１０で４．９μｍ、Ｄ５０で２９．３μｍ、Ｄ９０で７１．６μｍである蓄光顔料１８を選択し、この他は上記実施例と同様な条件で、蓄光顔料１８を具備したレチクル１１を得た。この粒径は、一般的なアルミン酸塩蓄光性蛍光体の粒度分布にあたる。このときの蓄光顔料１８の粒度分布を図７に示す。
【００４７】
しかしながら、この比較例では、蓄光顔料１８の粒径が粗すぎるため、レチクル１１の表面に微細で精密かつシャープな形状に形成できず、発光面１９の周辺部に凹凸が目立ち、照準を定めにくく、実用的なものは得られなかった。
【００４８】
蓄光顔料１８の粒径の条件を変えて同様にしてレチクル１１を得たところ、好適な粒径の範囲は、Ｄ５０で１．５μｍ以上１０μｍ以下、Ｄ９０で２．５μｍ以上２０μｍ以下であることが確認された。
【００４９】
これは、蓄光顔料１８の粒径がＤ５０で１．５μｍ未満、Ｄ９０で２．５μｍ未満と細かくなると、蓄光顔料１８の輝度が著しく低下し、暗所などでの視認性が低下し、また、蓄光顔料１８の粒径がＤ５０で１０μｍを超え、Ｄ９０で２０μｍを超えて粗くなると、発光面１９が粗くなるとともに、蓄光顔料１８をレチクル１１上に具備する際に微細かつシャープな形状に具備するのが困難となり、具備された蓄光顔料１８の周辺部分に凹凸がみられるようになり、発光面１９が不明確となるためである。したがって、好適な粒径の範囲は、Ｄ５０で１．５μｍ以上１０μｍ以下、Ｄ９０で２．５μｍ以上２０μｍ以下であることが好ましいことが確認された。
【００５０】
また、同様にして、具備する蓄光顔料１８の量について変化させ、その他は上記実施例と同様にしてレチクル１１を得たところ、好適な蓄光顔料１８の具備する量は１．２ｍｇ／ｃｍ２以上５０ｍｇ／ｃｍ２以下であることが確認された。
【００５１】
これは、蓄光顔料１８を具備する量を１．２ｍｇ／ｃｍ２未満とした場合では、発光面１９の輝度が低下して、暗所などでの視認性が低下し、また、５０ｍｇ／ｃｍ２を超える場合では、それ以上の蓄光顔料１８を具備しても発光面１９の輝度が飽和するため意味をなさないためである。したがって、蓄光顔料１８を具備する量は、１．２ｍｇ／ｃｍ２以上５０ｍｇ／ｃｍ２以下にすることが好ましいことが確認された。
【００５２】
上述したように、レチクル１１の具備した蓄光顔料１８がＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄで表される蓄光性蛍光体のうちの少なくともいずれか１つを含有することで、励起後長時間発光するため、光源や放射性物質などを用いずに、暗所などでも長時間にわたって良好な視認性を確保できる。
【００５３】
しかも、蓄光顔料１８の粒径をＤ５０で１．５μｍ以上１０μｍ以下とすることで、蓄光顔料１８を微細かつシャープな形状に具備することができ、外観も良く、暗所などでも視認性を向上できる。
【００５４】
さらに、蓄光顔料１８を具備する量を１．２ｍｇ／ｃｍ２以上５０ｍｇ／ｃｍ２以下とすることで、レチクル１１の発光面１９の輝度を適切にでき、暗所などでも視認性を向上できる。
【００５５】
そして、このレチクル１１を用いたライフルスコープ３１は、薄暮や夜間などの暗い状況下で使用したり、暗い色の目標を狙う場合でも、レチクル１１の視認性を向上できる。
【００５６】
なお、レチクル１１を用いる光学機器の例としては、ライフルスコープ３１のほか、各種銃器の射撃照準用スコープ、単眼鏡、双眼鏡、測量器またはスポッティングスコープなどが挙げられるが、このほかにも、薄暮や夜間などの暗い状況下で使用する光学機器や、暗い色の対象を観察する光学機器にも同様に好適に用いることができる。
【００５７】
また、金属板、金属箔またはその他の材料で形成されるレチクル基体１２を備えるレチクル１１の場合、図１に示すレチクル形状に限らず、各種の光学機器に対応して、図８（ａ）〜（ｅ）に示す各の例のレチクル形状にも形成できる。さらに、これらの例示されたレチクル形状には限定されない。このとき、蓄光顔料１８を具備する方法としては、レチクル基体１２に印刷や描画にて蓄光顔料１８を具備する方法などを用いることができる。
【００５８】
さらに、ガラスやポリメチルメタクリレート樹脂などで形成される透明基体３１を備えるレチクル１１の場合、図３および図４に示すレチクル図形の形状に限らず、各種の光学機器に対応して、図９の（ａ）〜（ｇ）に示す各例のレチクル図形の形状にも形成できる。さらに、これらの例示されたレチクル図形には限定されない。このとき、蓄光顔料１８を具備する方法は、レチクル図形部３２を印刷や描画にて形成してそのレチクル図形部３２上に蓄光顔料１８を具備したり、透明基体３１に蓄光顔料１８を直接具備したり、溝３３を形成してその溝３３内に蓄光顔料１８を具備する方法などを用いることができる。
【００５９】
【発明の効果】
請求項１記載のレチクルによれば、少なくとも表面の一部に蓄光顔料を具備しており、この蓄光顔料がＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄで表される蓄光性蛍光体のうちの少なくともいずれか１つを含有することで、励起後長時間発光するため、光源や放射性物質などを用いずに、暗所などでも長時間にわたって良好な視認性を確保できる。しかも、蓄光顔料の粒径をＤ５０で１．５μｍ以上１０μｍ以下とすることで、蓄光顔料を微細かつシャープな形状に具備することができ、外観も良く、暗所などでも視認性を向上できる。
【００６０】
請求項２記載のレチクルによれば、少なくとも表面の一部に蓄光顔料を具備しており、この蓄光顔料がＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄで表される蓄光性蛍光体のうちの少なくともいずれか１つを含有することで、励起後長時間発光するため、光源や放射性物質などを用いずに、暗所などでも長時間にわたって良好な視認性を確保できる。しかも、蓄光顔料を具備する量を１．２ｍｇ／ｃｍ２以上５０ｍｇ／ｃｍ２以下とすることで、発光面の輝度を適切にでき、暗所などでも視認性を向上できる。
【００６１】
請求項３記載のレチクルによれば、少なくとも表面の一部に蓄光顔料を具備しており、この蓄光顔料がＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄで表される蓄光性蛍光体のうちの少なくともいずれか１つを含有することで、励起後長時間発光するため、光源や放射性物質などを用いずに、暗所などでも長時間にわたって良好な視認性を確保できる。しかも、蓄光顔料の粒径をＤ５０で１．５μｍ以上１０μｍ以下とすることで、蓄光顔料を微細かつシャープな形状に具備することができ、外観も良く、暗所などでも視認性を向上できる。さらに、蓄光顔料を具備する量を１．２ｍｇ／ｃｍ２以上５０ｍｇ／ｃｍ２以下とすることで、発光面の輝度を適切にでき、暗所などでも視認性を向上できる。
【００６２】
請求項４記載の光学機器によれば、請求項１ないし３いずれか記載のレチクルを用いたため、薄暮や夜間などの暗い状況下で使用する光学機器、暗い色の対象を観察する光学機器などで、レチクルの視認性を向上できる。
【図面の簡単な説明】
【図１】本発明の一実施の形態を示す金属製などのレチクル基体を用いたレチクルの斜視図である。
【図２】同上図１のＡ−Ａ断面図である。
【図３】同上レチクルを用いた光学機器の一例としてライフルスコープを示す模式図である。
【図４】本発明の他の実施の形態を示す透明基体を用いたレチクルの斜視図である。
【図５】本発明のさらに他の実施の形態を示す透明基体を用いたレチクルの斜視図である。
【図６】蓄光顔料の粒径がＤ１０＝１．８μｍ、Ｄ５０＝３．８μｍ、Ｄ９０＝６．４μｍの場合の粒度分布を示すグラフである。
【図７】蓄光顔料の粒径がＤ１０＝４．９μｍ、Ｄ５０＝２９．３μｍ、Ｄ９０＝７１．６μｍの場合の粒度分布を示すグラフである。
【図８】本発明のレチクル基体を用いたレチクルの他の例を（ａ）〜（ｅ）にそれぞれ示す正面図である。
【図９】本発明の透明基体を用いたレチクルの他の例を（ａ）〜（ｇ）にそれぞれ示す正面図である。
【符号の説明】
１１    レチクル
１８    蓄光顔料
２１    光学機器としてのライフルスコープ
【図１】
2004347980.tif 000003
【図２】
2004347980.tif 000004
【図３】
2004347980.tif 000005
【図４】
2004347980.tif 000006
【図５】
2004347980.tif 000007
【図６】
2004347980.tif 000008
【図７】
2004347980.tif 000009
【図８】
2004347980.tif 000010
【図９】
2004347980.tif 000011